(57)【特許請求の範囲】
【請求項１】
（Ａ）バナジウム化合物、（Ｂ）構成元素としてフッ素を含む芳香族基を有するホウ素化合物、及び、（Ｃ）酸化剤の存在下で、置換もしくは未置換のジフェニルジスルフィド、及び／又は、置換もしくは未置換のチオフェノールを含むモノマーを重合する工程を有し、
前記（Ｂ）構成元素としてフッ素を含む芳香族基を有するホウ素化合物が、下記一般式（Ｉ）又は（ＩＩ）で表される化合物を含む、ポリアリーレンスルフィドの製造方法。
【化１】
0006052630.tif 000012
［式（Ｉ）中、ＲはＬｉ、Ｎａ、Ｋ、Ｃｓ、炭素数１〜３０の炭化水素基、又は、炭素数１〜３０の炭化水素基が３つ置換したシリル基を示し、ｎは１〜５の整数を示す。］
【化２】
0006052630.tif 000013
［式（ＩＩ）中、ＲはＬｉ、Ｎａ、Ｋ、Ｃｓ、炭素数１〜３０の炭化水素基、又は、炭素数１〜３０の炭化水素基が３つ置換したシリル基を示す。］
【請求項２】
前記（Ａ）バナジウム化合物が、オキソバナジウム化合物である、請求項１に記載のポリアリーレンスルフィドの製造方法。
【請求項３】
前記（Ｃ）酸化剤が、酸素分子を含むガスである、請求項１又は２に記載のポリアリーレンスルフィドの製造方法。
【請求項４】
前記モノマーが、未置換ジフェニルジスルフィド及び未置換チオフェノールのうちの少なくとも一方と、置換ジフェニルジスルフィド及び置換チオフェノールのうちの少なくとも一方とを含む、請求項１〜３のいずれか一項に記載のポリアリーレンスルフィドの製造方法。
【発明の詳細な説明】
【技術分野】
【０００１】
本発明は、ポリアリーレンスルフィドの製造方法に関する。
【背景技術】
【０００２】
ポリフェニレンスルフィド（ＰＰＳ）等のポリアリーレンスルフィド（ＰＡＳ）は、Ｎ−メチルピロリドンなどのラクタム系溶媒中で、パラジクロロベンゼンとナトリウムスルフィドとを重縮合させることで製造されている。この反応では、炭素−硫黄結合を作る際にＮａＣｌを副生しており、アトムエコノミーの観点からすると、必ずしも好ましい方法ではない。また、近年の環境問題から、ポリマー中に残存する塩素も、一部では問題視されている。【０００３】
また、ＮａＣｌを副生しないＰＡＳ合成方法として、ジスルフィド類の重合によりＰＡＳを合成する方法が挙げられる。この重合方法では多くの場合、室温においてジクロロメタンなどの溶媒を使用し、ジスルフィド類からスルフォニウムカチオンを形成させ、フリーデルクラフツ型の付加反応を繰り返すことで、ＰＡＳ骨格を形成する（例えば、特許文献１〜８及び非特許文献１〜３参照）。
【先行技術文献】
【特許文献】
【０００４】
【特許文献１】特開昭６３−２１３５２６号公報
【特許文献２】特開昭６３−２１３５２７号公報
【特許文献３】特開昭６３−２４１０３２号公報
【特許文献４】特開平２−１６９６２６号公報
【特許文献５】特開平４−５５４３４号公報
【特許文献６】特開平４−５７８３０号公報
【特許文献７】特開平１１−１２３５９号公報
【特許文献８】特開２００８−１６３２２３号公報
【非特許文献】
【０００５】
【非特許文献１】Macromolecules, 1992, 25, 2698-2704
【非特許文献２】Bull. Chem. Soc. Jpn., 1994, 67, 251-256
【非特許文献３】Bull. Chem. Soc. Jpn., 1994, 67, 1456-1461
【発明の概要】
【発明が解決しようとする課題】
【０００６】
しかしながら、上述したジスルフィド類を用いたＰＡＳ合成方法では、トリフルオロメタンスルフォン酸やその無水物といった強酸を使用することが肝要であった。そのような強酸の使用により、金属容器の腐食の懸念がある等の欠点がある。【０００７】
そこで、本発明は、強酸を用いることなくポリアリーレンスルフィドを製造することができる、ポリアリーレンスルフィドの新規な製造方法を提供することを目的とする。
【課題を解決するための手段】
【０００８】
上記目的を達成するために、本発明は、（Ａ）バナジウム化合物、（Ｂ）構成元素としてフッ素を含む芳香族基を有するホウ素化合物、及び、（Ｃ）酸化剤の存在下で、置換もしくは未置換のジフェニルジスルフィド、及び／又は、置換もしくは未置換のチオフェノールを含むモノマーを重合する工程を有する、ポリアリーレンスルフィドの製造方法を提供する。【０００９】
上記本発明の製造方法では、（Ｂ）構成元素としてフッ素を含む芳香族基を有するホウ素化合物を使用している。かかる特定の構造を有する（Ｂ）ホウ素化合物は、金属への配位、あるいは結合能力が低いため、バナジウムへの配位により触媒作用を阻害することなく、バナジウムを安定化させる機能を有する。また、本重合で発生するプロトンに対しては、（Ｂ）ホウ素化合物はアート錯体であるためにプロトンとの強固な結合を作ることなく、従来使用していた強酸と同様の働きをする。そのため、本発明の製造方法においては、上記特定の構造を有する（Ｂ）ホウ素化合物を用いることで、強酸を用いることなくポリアリーレンスルフィドを製造することが可能となる。ここで、（Ｂ）ホウ素化合物が、構成元素としてフッ素を含む芳香族基を有することにより、以下の効果が奏される。すなわちフッ素原子によりアート錯体のアニオンが分散され、さらに芳香族の嵩高さと相乗して巨大なアニオンとなり、金属への配位能力がさらに低減する。さらに、本発明の製造方法によれば、このような（Ｂ）ホウ素化合物を用いることで、強酸を用いた場合と同等又はそれ以上の高い分子量を有するポリアリーレンスルフィドを製造することが可能である。また、本発明の製造方法は、置換もしくは未置換のジフェニルジスルフィド、及び／又は、置換もしくは未置換のチオフェノールを原料モノマーとしているため、ＮａＣｌを副生せず、アトムエコノミー及び環境問題の観点からも好ましい。【００１０】
また、本発明のポリアリーレンスルフィドの製造方法において、上記（Ａ）バナジウム化合物は、オキソバナジウム化合物であることが好ましい。これにより、重合反応をより効率的に進行させることができ、得られるＰＡＳの分子量をより向上させることができる。【００１１】
また、本発明のポリアリーレンスルフィドの製造方法において、上記（Ｂ）構成元素としてフッ素を含む芳香族基を有するホウ素化合物は、下記一般式（Ｉ）又は（ＩＩ）で表される化合物を含むことが好ましい。これにより、重合反応をより効率的に進行させることができ、得られるＰＡＳの分子量をより向上させることができるとともに、得られるＰＡＳの色相を良好なものにすることができる。
【化１】
0006052630.tif 000002
［式（Ｉ）中、ＲはＬｉ、Ｎａ、Ｋ、Ｃｓ、炭素数１〜３０の炭化水素基、又は、炭素数１〜３０の炭化水素基が３つ置換したシリル基を示し、ｎは１〜５の整数を示す。］
【化２】
0006052630.tif 000003
［式（ＩＩ）中、ＲはＬｉ、Ｎａ、Ｋ、Ｃｓ、炭素数１〜３０の炭化水素基、又は、炭素数１〜３０の炭化水素基が３つ置換したシリル基を示す。］【００１２】
さらに、本発明のポリアリーレンスルフィドの製造方法において、上記（Ｃ）酸化剤は、酸素分子を含むガスであることが好ましい。これにより、重合反応をより効率的に進行させることができ、得られるＰＡＳの分子量をより向上させることができる。【００１３】
また、本発明のポリアリーレンスルフィドの製造方法において、上記モノマーは、未置換ジフェニルジスルフィド及び未置換チオフェノールのうちの少なくとも一方と、置換ジフェニルジスルフィド及び置換チオフェノールのうちの少なくとも一方とを含んでいてもよい。この場合、得られるＰＡＳの分子量をより向上させることができる。
【発明の効果】
【００１４】
本発明によれば、強酸を用いることなくポリアリーレンスルフィドを製造することができる、ポリアリーレンスルフィドの新規な製造方法を提供することができる。
【発明を実施するための形態】
【００１５】
以下、本発明をその好適な実施形態に即して詳細に説明する。
【００１６】
本発明のポリアリーレンスルフィドの製造方法は、（Ａ）バナジウム化合物、（Ｂ）構成元素としてフッ素を含む芳香族基を有するホウ素化合物、及び、（Ｃ）酸化剤の存在下で、置換もしくは未置換のジフェニルジスルフィド、及び／又は、置換もしくは未置換のチオフェノールを含むモノマーを重合する工程（以下、場合により「重合工程」と言う）を有する。
【００１７】
重合工程においては、ポリアリーレンスルフィドの原料となるモノマーとして、置換もしくは未置換のジフェニルジスルフィド、及び／又は、置換もしくは未置換のチオフェノールを用いる。なお、ジフェニルジスルフィド及びチオフェノールはそれぞれ、置換のものと未置換のものとを併用してもよい。すなわち、ポリアリーレンスルフィドの原料となるモノマーは、置換ジフェニルジスルフィド、未置換ジフェニルジスルフィド、置換チオフェノール、及び、未置換チオフェノールからなる群より選択される一種又は二種以上のモノマーを含む。
【００１８】
置換もしくは未置換のジフェニルジスルフィドとしては、例えば、下記一般式（ＩＩＩ）で表される化合物が挙げられる。
【化３】
0006052630.tif 000004
［式（ＩＩＩ）中、Ｒ１、Ｒ２、Ｒ３、Ｒ４、Ｒ５、Ｒ６、Ｒ７及びＲ８は、それぞれ独立に水素原子、炭素数１〜８のアルキル基、アラルキル基又はアリール基を表す。］
【００１９】
上記一般式（ＩＩＩ）で表される化合物の具体例としては、ジフェニルジスルフィド、２，２’−ジメチルジフェニルジスルフィド、３，３’−ジメチルジフェニルジスルフィド、２，２’，６，６’−テトラメチルジフェニルジスルフィド、２，２’，３，３’−テトラメチルジフェニルジスルフィド、２，２’，５，５’−テトラメチルジフェニルジスルフィド、３，３’，５，５’−テトラメチルジフェニルジスルフィド、２，２’，３，３’，５，５’−ヘキサメチルジフェニルジスルフィド、２，２’，３，３’，６，６’−ヘキサメチルジフェニルジスルフィド、２，２’，３，３’，５，５’，６，６’−オクタメチルジフェニルジスルフィド、２，２’−ジエチルジフェニルジスルフィド、３，３’−ジエチルジフェニルジスルフィド、２，２’，６，６’−テトラエチルジフェニルジスルフィド、２，２’，３，３’−テトラエチルジフェニルジスルフィド、２，２’，５，５’−テトラエチルジフェニルジスルフィド、３，３’，５，５’−テトラエチルジフェニルジスルフィド、２，２’，３，３’，５，５’−ヘキサエチルジフェニルジスルフィド、２，２’，３，３’，６，６’−ヘキサエチルジフェニルジスルフィド、２，２’，３，３’，５，５’，６，６’−オクタエチルジフェニルジスルフィド、２，２’−ジプロピルジフェニルジスルフィド、３，３’−ジプロピルジフェニルジスルフィド、２，２’，６，６’−テトラプロピルジフェニルジスルフィド、２，２’，３，３’−テトラプロピルジフェニルジスルフィド、２，２’，５，５’−テトラプロピルジフェニルジスルフィド、３，３’，５，５’−テトラプロピルジフェニルジスルフィド、２，２’，３，３’，５，５’−ヘキサプロピルジフェニルジスルフィド、２，２’，３，３’，６，６’−ヘキサプロピルジフェニルジスルフィド、２，２’，３，３’，５，５’，６，６’−オクタプロピルジフェニルジスルフィド、２，２’−ジイソプロピルジフェニルジスルフィド、３，３’−ジイソプロピルジフェニルジスルフィド、２，２’，６，６’−テトライソプロピルジフェニルジスルフィド、２，２’，３，３’−テトライソプロピルジフェニルジスルフィド、２，２’，５，５’−テトライソプロピルジフェニルジスルフィド、３，３’，５，５’−テトライソプロピルジフェニルジスルフィド、２，２’，３，３’，５，５’−ヘキサイソプロピルジフェニルジスルフィド、２，２’，３，３’，６，６’−ヘキサイソプロピルジフェニルジスルフィド、２，２’，３，３’，５，５’，６，６’−オクタイソプロピルジフェニルジスルフィドなどが挙げられる。これらの中でも、原料入手性の観点から、ジフェニルジスルフィド、２，２’−ジメチルジフェニルジスルフィド、３，３’−ジメチルジフェニルジスルフィド、２，２’，６，６’−テトラメチルジフェニルジスルフィド、２，２’，３，３’−テトラメチルジフェニルジスルフィド、２，２’，５，５’−テトラメチルジフェニルジスルフィド、３，３’，５，５’−テトラメチルジフェニルジスルフィド、２，２’，３，３’，５，５’−ヘキサメチルジフェニルジスルフィド、２，２’，３，３’，６，６’−ヘキサメチルジフェニルジスルフィド、２，２’，３，３’，５，５’，６，６’−オクタメチルジフェニルジスルフィドが好適に使用できる。
【００２０】
また、これらの置換もしくは未置換のジフェニルジスルフィドは、置換もしくは未置換のチオフェノールの酸化によっても容易に調製できる。そのため、重合工程においては、上述した置換もしくは未置換のジフェニルジスルフィドの前駆体として、置換もしくは未置換のチオフェノールも使用することができる。置換もしくは未置換のチオフェノールとしては、例えば、下記一般式（ＩＶ）で表される化合物が挙げられる。
【化４】
0006052630.tif 000005
［式（ＩＶ）中、Ｒ９、Ｒ１０、Ｒ１１及びＲ１２は、それぞれ独立に水素原子、炭素数１〜８のアルキル基、アラルキル基又はアリール基を表す。］
【００２１】
上記一般式（ＩＶ）で表される化合物の具体例としては、上記一般式（ＩＩＩ）で表される化合物の具体例の前駆体となる化合物が挙げられるが、それらの中でも、原料の入手性の観点から、チオフェノール（ベンゼンチオール）、２−メチルベンゼンチオール、３−メチルベンゼンチオール、２，３−ジメチルベンゼンチオール、２，５−ジメチルベンゼンチオール、２，６−ジメチルベンゼンチオールが好適に使用できる。これらの置換もしくは未置換のチオフェノールは、上述した置換もしくは未置換のジフェニルジスルフィドと同様に使用することができる。なお、置換もしくは未置換のジフェニルジスルフィドを用いた場合でも、その前駆体である置換もしくは未置換のチオフェノールを用いた場合でも、置換基の有無や種類が同じであれば、ＰＡＳとしては同等のものが得られる。
【００２２】
また、重合工程において、モノマーとして置換基を有するジフェニルジスルフィド及び／又は置換基を有するチオフェノールを用いた場合、合成されたポリマーの、モノマー及び／又は溶媒に対する溶解度が向上し、より高分子量体が得られる傾向がある。特に、置換基が炭素数１〜８のアルキル基、アラルキル基又はアリール基であると、合成されたポリマーがモノマー及び／又は溶媒により一層溶解しやすくなり、より高分子量化するため好ましい。アラルキル基は炭素数７〜１４であることが好ましく、アリール基は炭素数６〜１４であることが好ましい。炭素数が上記範囲内であると、合成されたポリマーがモノマーにより一層溶解しやすくなり、より高分子量化するため好ましい。また、置換基を有さないジフェニルジスルフィド及び／又は置換基を有さないチオフェノールを用いた場合、置換基を有するものに比べて原料の入手性が極めて高く、工業的に有利であるとともに、従来のポリフェニレンスルフィドと同じポリマーを合成することができる。本発明の製造方法は、置換基を有さないポリフェニレンスルフィド、及び、置換基を有するポリフェニレンスルフィドのいずれの製造にも適した方法である。上述した置換もしくは未置換のジフェニルジスルフィド及び置換もしくは未置換のチオフェノールは、１種を単独で又は２種以上を組み合わせて用いることができる。
【００２３】
また、モノマーは、未置換ジフェニルジスルフィド及び未置換チオフェノールのうちの少なくとも一方（以下、「未置換モノマー」と言う）と、置換ジフェニルジスルフィド及び置換チオフェノールのうちの少なくとも一方（以下、「置換モノマー」と言う）とを含んでいることも好ましい。このように、入手容易な未置換モノマーに置換モノマーを共重合させることにより、工業的に有利でありながら、未置換モノマーを単独で用いた場合と比較して、生成するポリマーの、モノマー及び／又は溶媒に対する溶解度を向上させることができ、より高分子量のポリマーを得ることができる。未置換モノマーと置換モノマーとを併用する場合の両者の比率は特に限定されない。所望の物性を有するポリマーを得るために、未置換モノマーと置換モノマーの割合を適宜決めればよい。
【００２４】
（Ａ）バナジウム化合物は、上記モノマーの酸化重合触媒として機能するものである。（Ａ）バナジウム化合物としては、好ましくは、分子内にＶ＝Ｏ結合を有するオキソバナジウム化合物が使用される。オキソバナジウム化合物として具体的には、Ｎ，Ｎ’−ビスサリチリデンエチレンジアミンオキソバナジウム、フタロシアニンオキソバナジウム、テトラフェニルポルフィリンオキソバナジウムなどが挙げられる。その他に下記一般式（Ｖ）で表されるバナジウム化合物も使用される。
【化５】
0006052630.tif 000006
［式（Ｖ）中、Ｒ１３、Ｒ１４、Ｒ１５及びＲ１６はそれぞれ独立に、炭素数１〜６のアルキル基、又は、炭素数６〜８のアリール基を表し、Ｒ１７及びＲ１８はそれぞれ独立に、水素原子、炭素数１〜６のアルキル基、又は、炭素数６〜８のアリール基を表す。］
【００２５】
上記一般式（Ｖ）で表されるバナジウム化合物としては、４価のオキソバナジウムに、β−ジケトンのアニオンが２分子付加した構造を持つものであれば使用することができる。具体例を示すと、バナジル（ＩＶ）アセチルアセトネート、バナジル（ＩＶ）ベンゾイルアセトネート（Ｒ１３＝Ｒ１６＝メチル基、Ｒ１４＝Ｒ１５＝フェニル基、Ｒ１７＝Ｒ１８＝水素原子）が挙げられる。
【００２６】
上述した（Ａ）バナジウム化合物は、１種を単独で又は２種以上を組み合わせて用いることができる。
【００２７】
（Ａ）バナジウム化合物の添加量は、置換もしくは未置換のジフェニルジスルフィド、及び、置換もしくは未置換のチオフェノールの総量１００モルに対して、０．００１〜１００モルであることが好ましく、０．０１〜５０モルであることがより好ましい。この添加量が少ないと重合反応が進行しにくく、添加量が多いと得られるポリマー中に（Ａ）バナジウム化合物が残存しやすくなる。
【００２８】
重合工程においては、（Ｂ）構成元素としてフッ素を含む芳香族基を有するホウ素化合物が使用される。ここで、構成元素としてフッ素を含む芳香族基とは、芳香環の水素原子の少なくとも一部がフッ素原子に置換されたものや、芳香環が有する置換基の水素原子の少なくとも一部がフッ素原子に置換されたもの等を意味する。上記（Ｂ）ホウ素化合物は、ホウ素を含む化合物であって、構成元素としてフッ素を含む芳香族基を有するものであれば特に限定されないが、構成元素としてフッ素を含む１価の芳香族基がホウ素に４つ結合した、ホウ素アニオンタイプ（アート錯体）の化合物であることが好ましい。なお、ホウ素に結合した芳香族基同士が環構造を形成していてもよい。より好ましい（Ｂ）ホウ素化合物としては、下記一般式（Ｉ）で表されるホウ素化合物が挙げられる。
【化６】
0006052630.tif 000007
［式（Ｉ）中、ＲはＬｉ、Ｎａ、Ｋ、Ｃｓ、炭素数１〜３０の炭化水素基、又は、炭素数１〜３０の炭化水素基が３つ置換したシリル基を示し、ｎは１〜５の整数を示す。］
【００２９】
上記一般式（Ｉ）で表される化合物の具体例としては、上記一般式（Ｉ）中のｎが５である化合物として、リチウムテトラキス（ペンタフルオロフェニル）ボレート、ナトリウムテトラキス（ペンタフルオロフェニル）ボレート、カリウムテトラキス（ペンタフルオロフェニル）ボレート、セシウムテトラキス（ペンタフルオロフェニル）ボレート、メチルテトラキス（ペンタフルオロフェニル）ボレート、エチルテトラキス（ペンタフルオロフェニル）ボレート、プロピルテトラキス（ペンタフルオロフェニル）ボレート、イソプロピルテトラキス（ペンタフルオロフェニル）ボレート、ブチルテトラキス（ペンタフルオロフェニル）ボレート、イソブチルテトラキス（ペンタフルオロフェニル）ボレート、ターシャリーブチルテトラキス（ペンタフルオロフェニル）ボレート、ペンチルテトラキス（ペンタフルオロフェニル）ボレート、イソペンチルテトラキス（ペンタフルオロフェニル）ボレート、ネオペンチルテトラキス（ペンタフルオロフェニル）ボレート、ヘキシルテトラキス（ペンタフルオロフェニル）ボレート、イソヘキシルテトラキス（ペンタフルオロフェニル）ボレート、シクロヘキシルテトラキス（ペンタフルオロフェニル）ボレート、ベンジルテトラキス（ペンタフルオロフェニル）ボレート、ジフェニルメチルテトラキス（ペンタフルオロフェニル）ボレート、トリフェニルメチルテトラキス（ペンタフルオロフェニル）ボレート、トリメチルシリルテトラキス（ペンタフルオロフェニル）ボレート、トリエチルシリルテトラキス（ペンタフルオロフェニル）ボレート、トリフェニルシリルテトラキス（ペンタフルオロフェニル）ボレート等が挙げられる。
【００３０】
また、上記一般式（Ｉ）中のｎが１である化合物として、リチウムテトラキス（フルオロフェニル）ボレート、ナトリウムテトラキス（フルオロフェニル）ボレート、カリウムテトラキス（フルオロフェニル）ボレート、セシウムテトラキス（フルオロフェニル）ボレート、メチルテトラキス（フルオロフェニル）ボレート、エチルテトラキス（フルオロフェニル）ボレート、プロピルテトラキス（フルオロフェニル）ボレート、イソプロピルテトラキス（フルオロフェニル）ボレート、ブチルテトラキス（フルオロフェニル）ボレート、イソブチルテトラキス（フルオロフェニル）ボレート、ターシャリーブチルテトラキス（フルオロフェニル）ボレート、ペンチルテトラキス（フルオロフェニル）ボレート、イソペンチルテトラキス（フルオロフェニル）ボレート、ネオペンチルテトラキス（フルオロフェニル）ボレート、ヘキシルテトラキス（フルオロフェニル）ボレート、イソヘキシルテトラキス（フルオロフェニル）ボレート、シクロヘキシルテトラキス（フルオロフェニル）ボレート、ベンジルテトラキス（フルオロフェニル）ボレート、ジフェニルメチルテトラキス（フルオロフェニル）ボレート、トリフェニルメチルテトラキス（フルオロフェニル）ボレート、トリメチルシリルテトラキス（フルオロフェニル）ボレート、トリエチルシリルテトラキス（フルオロフェニル）ボレート、トリフェニルシリルテトラキス（フルオロフェニル）ボレートなどが挙げられる。フルオロフェニル基におけるフッ素の置換位置は任意であり、オルト位、メタ位、パラ位、およびこれらの混合物でも使用することができる。
【００３１】
また、上記一般式（Ｉ）中のｎが２である化合物として、リチウムテトラキス（ジフルオロフェニル）ボレート、ナトリウムテトラキス（ジフルオロフェニル）ボレート、カリウムテトラキス（ジフルオロフェニル）ボレート、セシウムテトラキス（ジフルオロフェニル）ボレート、メチルテトラキス（ジフルオロフェニル）ボレート、エチルテトラキス（ジフルオロフェニル）ボレート、プロピルテトラキス（ジフルオロフェニル）ボレート、イソプロピルテトラキス（ジフルオロフェニル）ボレート、ブチルテトラキス（ジフルオロフェニル）ボレート、イソブチルテトラキス（ジフルオロフェニル）ボレート、ターシャリーブチルテトラキス（ジフルオロフェニル）ボレート、ペンチルテトラキス（ジフルオロフェニル）ボレート、イソペンチルテトラキス（ジフルオロフェニル）ボレート、ネオペンチルテトラキス（ジフルオロフェニル）ボレート、ヘキシルテトラキス（ジフルオロフェニル）ボレート、イソヘキシルテトラキス（ジフルオロフェニル）ボレート、シクロヘキシルテトラキス（ジフルオロフェニル）ボレート、ベンジルテトラキス（ジフルオロフェニル）ボレート、ジフェニルメチルテトラキス（ジフルオロフェニル）ボレート、トリフェニルメチルテトラキス（ジフルオロフェニル）ボレート、トリメチルシリルテトラキス（ジフルオロフェニル）ボレート、トリエチルシリルテトラキス（ジフルオロフェニル）ボレート、トリフェニルシリルテトラキス（ジフルオロフェニル）ボレートなどが挙げられる。ジフルオロフェニル基におけるフッ素の置換位置は任意であり、２，３−置換体、２，４−置換体、２，５−置換体、２，６−置換体、３，４−置換体、３，５−置換体、３，６−置換体が使用できる。また、これらの混合物でも使用することができる。
【００３２】
また、上記一般式（Ｉ）中のｎが３である化合物として、リチウムテトラキス（トリフルオロフェニル）ボレート、ナトリウムテトラキス（トリフルオロフェニル）ボレート、カリウムテトラキス（トリフルオロフェニル）ボレート、セシウムテトラキス（トリフルオロフェニル）ボレート、メチルテトラキス（トリフルオロフェニル）ボレート、エチルテトラキス（トリフルオロフェニル）ボレート、プロピルテトラキス（トリフルオロフェニル）ボレート、イソプロピルテトラキス（トリフルオロフェニル）ボレート、ブチルテトラキス（トリフルオロフェニル）ボレート、イソブチルテトラキス（トリフルオロフェニル）ボレート、ターシャリーブチルテトラキス（トリフルオロフェニル）ボレート、ペンチルテトラキス（トリフルオロフェニル）ボレート、イソペンチルテトラキス（トリフルオロフェニル）ボレート、ネオペンチルテトラキス（トリフルオロフェニル）ボレート、ヘキシルテトラキス（トリフルオロフェニル）ボレート、イソヘキシルテトラキス（トリフルオロフェニル）ボレート、シクロヘキシルテトラキス（トリフルオロフェニル）ボレート、ベンジルテトラキス（トリフルオロフェニル）ボレート、ジフェニルメチルテトラキス（トリフルオロフェニル）ボレート、トリフェニルメチルテトラキス（トリフルオロフェニル）ボレート、トリメチルシリルテトラキス（トリフルオロフェニル）ボレート、トリエチルシリルテトラキス（トリフルオロフェニル）ボレート、トリフェニルシリルテトラキス（トリフルオロフェニル）ボレートなどが挙げられる。トリフルオロフェニル基におけるフッ素の置換位置は任意であり、２，３，４−置換体、２，３，５−置換体、２，３，６−置換体、２，４，５−置換体、２，４，６−置換体、３，４，５−置換体が使用できる。また、これらの混合物でも使用することができる。
【００３３】
また、上記一般式（Ｉ）中のｎが４である化合物として、リチウムテトラキス（テトラフルオロフェニル）ボレート、ナトリウムテトラキス（テトラフルオロフェニル）ボレート、カリウムテトラキス（テトラフルオロフェニル）ボレート、セシウムテトラキス（テトラフルオロフェニル）ボレート、メチルテトラキス（テトラフルオロフェニル）ボレート、エチルテトラキス（テトラフルオロフェニル）ボレート、プロピルテトラキス（テトラフルオロフェニル）ボレート、イソプロピルテトラキス（テトラフルオロフェニル）ボレート、ブチルテトラキス（テトラフルオロフェニル）ボレート、イソブチルテトラキス（テトラフルオロフェニル）ボレート、ターシャリーブチルテトラキス（テトラフルオロフェニル）ボレート、ペンチルテトラキス（テトラフルオロフェニル）ボレート、イソペンチルテトラキス（テトラフルオロフェニル）ボレート、ネオペンチルテトラキス（テトラフルオロフェニル）ボレート、ヘキシルテトラキス（テトラフルオロフェニル）ボレート、イソヘキシルテトラキス（テトラフルオロフェニル）ボレート、シクロヘキシルテトラキス（テトラフルオロフェニル）ボレート、ベンジルテトラキス（テトラフルオロフェニル）ボレート、ジフェニルメチルテトラキス（テトラフルオロフェニル）ボレート、トリフェニルメチルテトラキス（テトラフルオロフェニル）ボレート、トリメチルシリルテトラキス（テトラフルオロフェニル）ボレート、トリエチルシリルテトラキス（テトラフルオロフェニル）ボレート、トリフェニルシリルテトラキス（テトラフルオロフェニル）ボレートなどが挙げられる。テトラフルオロフェニル基におけるフッ素の置換位置は任意であり、２，３，４，５−置換体、２，３，４，６−置換体、２，３，５，６−置換体が使用できる。また、これらの混合物でも使用することができる。
【００３４】
上記一般式（Ｉ）で表される化合物としては、バナジウムやプロトンとの結合を形成しにくいという観点から、ｎが１〜５の整数である化合物が好ましく、ｎが５である化合物が特に好ましい。
【００３５】
上記一般式（Ｉ）で表される化合物以外に、好ましい（Ｂ）ホウ素化合物としては、下記一般式（ＩＩ）で表されるホウ素化合物が挙げられる。
【化７】
0006052630.tif 000008
［式（ＩＩ）中、ＲはＬｉ、Ｎａ、Ｋ、Ｃｓ、炭素数１〜３０の炭化水素基、又は、炭素数１〜３０の炭化水素基が３つ置換したシリル基を示す。］
【００３６】
上記一般式（ＩＩ）で表される化合物の具体例としては、リチウムテトラキス（ビス−３，５−トリフルオロメチルフェニル）ボレート、ナトリウムテトラキス（ビス−３，５−トリフルオロメチルフェニル）ボレート、カリウムテトラキス（ビス−３，５−トリフルオロメチルフェニル）ボレート、セシウムテトラキス（ビス−３，５−トリフルオロメチルフェニル）ボレート、メチルテトラキス（ビス−３，５−トリフルオロメチルフェニル）ボレート、エチルテトラキス（ビス−３，５−トリフルオロメチルフェニル）ボレート、プロピルテトラキス（ビス−３，５−トリフルオロメチルフェニル）ボレート、イソプロピルテトラキス（ビス−３，５−トリフルオロメチルフェニル）ボレート、ブチルテトラキス（ビス−３，５−トリフルオロメチルフェニル）ボレート、イソブチルテトラキス（ビス−３，５−トリフルオロメチルフェニル）ボレート、ターシャリーブチルテトラキス（ビス−３，５−トリフルオロメチルフェニル）ボレート、ペンチルテトラキス（ビス−３，５−トリフルオロメチルフェニル）ボレート、イソペンチルテトラキス（ビス−３，５−トリフルオロメチルフェニル）ボレート、ネオペンチルテトラキス（ビス−３，５−トリフルオロメチルフェニル）ボレート、ヘキシルテトラキス（ビス−３，５−トリフルオロメチルフェニル）ボレート、イソヘキシルテトラキス（ビス−３，５−トリフルオロメチルフェニル）ボレート、シクロヘキシルテトラキス（ビス−３，５−トリフルオロメチルフェニル）ボレート、ベンジルテトラキス（ビス−３，５−トリフルオロメチルフェニル）ボレート、ジフェニルメチルテトラキス（ビス−３，５−トリフルオロメチルフェニル）ボレート、トリフェニルメチルテトラキス（ビス−３，５−トリフルオロメチルフェニル）ボレート、トリメチルシリルテトラキス（ビス−３，５−トリフルオロメチルフェニル）ボレート、トリエチルシリルテトラキス（ビス−３，５−トリフルオロメチルフェニル）ボレート、トリフェニルシリルテトラキス（ビス−３，５−トリフルオロメチルフェニル）ボレートなどが挙げられる。
【００３７】
上記一般式（Ｉ）及び（ＩＩ）で表される化合物としては、カチオンの安定度の観点から、Ｒがフェニルアルキル基、ジフェニルアルキル基、トリフェニルアルキル基、又は、第三級アルキル基である化合物が好ましく、Ｒがトリフェニルアルキル基、又は、第三級アルキル基である化合物がより好ましく、Ｒがトリフェニルメチル基、又は、ターシャリーブチル基である化合物が特に好ましい。
【００３８】
（Ｂ）構成元素としてフッ素を含む芳香族基を有するホウ素化合物として、上記一般式（Ｉ）又は（ＩＩ）で表されるホウ素化合物を使用すると、色相の良好な（例えば、乳白色の）ポリアリーレンスルフィドが得られるようになる。上述した（Ｂ）構成元素としてフッ素を含む芳香族基を有するホウ素化合物は、１種を単独で又は２種以上を組み合わせて用いることができる。
【００３９】
（Ｂ）構成元素としてフッ素を含む芳香族基を有するホウ素化合物の添加量は、置換もしくは未置換のジフェニルジスルフィド、及び、置換もしくは未置換のチオフェノールの総量１００モルに対して、０．００１〜１００モルであることが好ましく、０．０１〜５０モルであることがより好ましい。この添加量が少ないと反応が進行しにくく、添加量が多いとポリマー中に（Ｂ）ホウ素化合物が残存しやすくなる。
【００４０】
重合工程においては、上述した（Ｂ）ホウ素化合物とともに、反応促進の観点から、従来使用されている酸を併用することもできる。酸としては、硫酸、酢酸、メタンスルフォン酸、ベンゼンスルフォン酸、トルエンスルフォン酸などの酸のほか、下記一般式（ＶＩ）で表される有機酸を使用することもできる。
【化８】
0006052630.tif 000009
［式（ＶＩ）中、Ｒｆは炭素数１〜８のパーフルオロアルキル基を示す。］
【００４１】
上記一般式（ＶＩ）で表される有機酸の具体例としては、トリフルオロメタンスルフォン酸、１，１，２，２−テトラフルオロエタンスルフォン酸、ペンタフルオロエタンスルフォン酸、ヘプタフルオロプロパンスルフォン酸、ヘプタフルオロイソプロパンスルフォン酸、ノナフルオロブタンスルフォン酸、ナフィオン（登録商標）などが挙げられる。また、これらの化合物の無水物も使用することができる。これらの中でも、入手性の観点から、トリフルオロメタンスルフォン酸、１，１，２，２−テトラフルオロエタンスルフォン酸を用いることが好ましい。
【００４２】
また、下記一般式（ＶＩＩ）で表される有機酸も上記一般式（ＶＩ）で表される有機酸と同様に使用することができる。
【化９】
0006052630.tif 000010
［式（ＶＩＩ）中、Ｒｆは炭素数１〜８のパーフルオロアルキル基を示す。］
【００４３】
上記一般式（ＶＩＩ）で表される有機酸の具体例としては、トリフルオロ酢酸、ペンタフルオロプロピオン酸などが挙げられる。また、これらの化合物の無水物も使用することができる。
【００４４】
酸を添加する場合、その添加量は、置換もしくは未置換のジフェニルジスルフィド、及び、置換もしくは未置換のチオフェノールの総量１００モルに対して、０．００１〜１００モルであることが好ましく、０．０１〜５０モルであることがより好ましい。この添加量が少ないと反応を促進する効果が低く、添加量が多いとポリマー中に酸が残存しやすくなる。なお、酸による金属容器の腐食等の問題を改善する観点では、重合工程において酸は添加しないことが好ましい。本発明においては（Ｂ）構成元素としてフッ素を含む芳香族基を有するホウ素化合物を用いているため、酸を添加しなくても重合反応を十分に進行させることが可能である。また、酸を添加する場合でも、その添加量を少なくすることができる。
【００４５】
（Ｃ）酸化剤は、（Ａ）バナジウム化合物を酸化重合触媒として有効に機能させるために用いられる。（Ｃ）酸化剤として具体的には、ジシアノジクロロベンゾキノン、クロラニル、ブロマニル、１，４−ジフェノキノン、テトラメチルジフェノキノン、テトラシアノキノジメタン、テトラシアノエチレン、過安息香酸、メタクロロ過安息香酸、四酢酸鉛、酸酢酸タリウム、セリウム（ＩＶ）アセチルアセトネート、マンガン（ＩＩＩ）アセチルアセトネート、及び、酸素ガスや空気などの酸素分子を含むガスなどが挙げられる。これらの中でも酸素分子を含むガスが好ましい。酸素分子を含むガスとして具体的には、空気、酸素ガスの他、酸素と、窒素、アルゴンなどの不活性ガスとの混合物などが挙げられる。これらの中でも酸素ガス、空気のほか、酸素と窒素との混合物が好ましく使用される。酸素と窒素との混合物を使用する場合、酸素濃度は任意である。
【００４６】
上述した（Ｃ）酸化剤は、１種を単独で又は２種以上を組み合わせて用いることができる。
【００４７】
重合工程において、反応温度は、室温（２３℃）〜３００℃である。置換もしくは未置換のジフェニルジスルフィド、及び／又は、置換もしくは未置換のチオフェノールを含むモノマーの融点未満の反応温度を選択する場合は、後述する溶媒を使用することが好ましい。また、置換もしくは未置換のジフェニルジスルフィド、及び／又は、置換もしくは未置換のチオフェノールを含むモノマーの融点以上の反応温度を選択すれば、必ずしも溶媒を使用する必要はない。例えば、ジフェニルジスルフィドを原料モノマーとする場合、その融点は６１℃であるから、６１℃以上で反応を行えば、溶媒を使用する必要はない。溶媒を使用しない場合においては、反応温度はモノマーの融点＋５℃以上であることが好ましく、ジフェニルジスルフィドの場合であれば６６℃以上であることが好ましく、７０℃以上であることがより好ましく、７５℃以上であることが特に好ましい。反応温度の上限は特にないが、得られるポリマーの劣化を抑制する観点から、３００℃以下であることが好ましく、２７０℃以下であることがより好ましく、２５０℃以下であることが特に好ましい。
【００４８】
本発明において、（Ｃ）酸化剤として酸素分子を含むガスなどの気体を使用する場合、圧力は特に限定はなく、常圧〜１０ＭＰａまでが好ましく選定される。過度の圧力は肉厚の装置が必要となり、コストを上昇させるため、好ましくない。また、特に圧力を高く、かつ温度を高くした場合、得られるポリアリーレンスルフィドのスルフィド部位を酸素が酸化して、スルフォキシドやスルフォンを与えるので、注意を要する。その点を考慮すると、圧力は常圧〜１ＭＰａ程度が好適である。なお、ガスの供給方法は、連続式でもバッチ式でもよい。
【００４９】
本発明において、重合工程での反応時間は特に限定されないが、通常、０．１〜２４０時間である。反応時間が０．１時間よりも短い場合には、所望の重合が進行しない傾向がある。一方、反応時間が２４０時間を越えると、スルフォキシドやスルフォンが形成される可能性が高くなる。適切な反応時間は１〜５０時間であり、より好ましくは２〜４８時間である。
【００５０】
本発明においては、必要に応じて反応に溶媒を使用することができる。好ましい溶媒としては、ジクロロメタン、クロロホルム、四塩化炭素、１，２−ジクロロエタン、テトラクロロエチレン、１，１，２，２−テトラクロロエタン、ニトロメタン、ニトロベンゼン、Ｎ−メチルピロリドンなどが挙げられる。
【００５１】
重合工程では、重合反応中に、置換もしくは未置換のジフェニルジスルフィド、及び／又は、置換もしくは未置換のチオフェノールを含むモノマーを逐次的に添加することも可能である。反応後期には触媒である（Ａ）バナジウム化合物が活性を維持しているにもかかわらず、反応するモノマー濃度が減少するため、重合反応が進行しにくくなるという問題がある。モノマーを適宜追加することで、重合停止を阻止することができる。
【００５２】
重合工程で得られたポリマーには、（Ａ）バナジウム化合物や（Ｂ）ホウ素化合物が残存している可能性があるため、得られたポリマーの洗浄を行うことが好ましい。洗浄方法に特に限定はない。例えば、得られたポリマーを粉砕して、有機溶媒で未反応モノマーやオリゴマー成分を抽出することができる。残ったポリマーは、水、酸、塩基などで洗浄することができる。また、得られたポリマーを溶媒に完全に、あるいは一部溶解し、水、酸、塩基などで洗浄することも可能である。その際使用できる溶媒としては、ジクロロメタン、クロロホルム、四塩化炭素、１，２−ジクロロエタン、テトラクロロエチレン、１，１，２，２−テトラクロロエタン、ニトロメタン、ニトロベンゼンなどに加え、Ｎ−メチルピロリドンなども挙げることができる。そのような溶媒には未反応モノマーやオリゴマーが溶出してくるので、必要に応じて精製をすることで、回収したオリゴマーやモノマーを原料として再利用することが可能である。一般にポリアリーレンスルフィドは溶媒に対する溶解度が低いため、少なくともポリマーの４質量倍の溶媒を加え、１５０℃以上に加熱することが必要である。その溶液状態で、水、酸、塩基などで洗浄することが好ましい。これらの洗浄剤として水系のものを使用する場合は、水の沸点以上の温度の溶液と接触させるため、圧力容器中で洗浄することが肝要である。実験室的には得られたポリマーを乳鉢などですりつぶし、ジクロロメタンに分散させて、メタノールと塩酸の混合液で洗浄する。このような方法で洗浄を行ってもよい。
【００５３】
本発明においては、先に示した種々条件を複数採用する多段重合を行ってもよい。多段重合を行う場合、一段目での重合と二段目での重合は、内容物を入れ替えることなく、同一の容器内で条件だけ変える方法でも、内容物を別の容器に移し替えて別の条件で重合を継続する方法でもよい。
【００５４】
以上説明した本発明の製造方法によれば、強酸に比較して腐食性の低い特定のホウ素化合物を使用することで、高い収率を持ってポリアリーレンスルフィドを重合することができる。
【実施例】
【００５５】
以下、実施例及び比較例に基づいて本発明をより具体的に説明するが、本発明は以下の実施例に限定されるものではない。なお、実施例及び比較例で得られたポリマーの融点及び分子量の測定方法は以下の通りである。また、実施例及び比較例で得られたポリマー（精製ＰＰＳ）の収率、融点及び分子量は表１に示した。【００５６】
（融点の測定）
融点は、示差走査熱量計（セイコー電子工業（株）製）を用い、リファレンスとしてα−アルミナを使用して測定した。測定条件は、室温から２０℃／分で３１０℃まで昇温した時の吸熱ピークの頂点を融点とした。【００５７】
（分子量の測定）
高温ＧＰＣ装置（ポリマーラボラトリーズ社製、商品名：ＰＬ−２２０）にカラム（ＰＬ  ｇｅｌ  １０μｍ  ＭＩＸＥＤ−Ｂ  ＬＳ）２本を連結し、示差屈折率検出器とした。試料１０ｍｇに１−クロロナフタレン溶媒５ｍｌを加え、２２０℃で約３０分加熱撹拌した。このように溶解した試料を、流速０．７ｍｌ／分で分析することで、分子量（数平均分子量Ｍｎ及び重量平均分子量Ｍｗ）を測定した。【００５８】
［実施例１］
５０ｍｌの三口フラスコに、ジフェニルジスルフィド（５ｇ）を加え、さらに、バナジル（ＩＶ）アセチルアセトネート（ＶＯ（ａｃａｃ）２）及びトリフェニルメチルテトラキス（ペンタフルオロフェニル）ボレート（Ｐｈ３Ｃ−Ｂ（Ｃ６Ｆ５）４）を、モル比でジフェニルジスルフィド：ＶＯ（ａｃａｃ）２：Ｐｈ３Ｃ−Ｂ（Ｃ６Ｆ５）４＝１００：５：５となるように加えた。フラスコ内をスターラーチップで撹拌しながら、オイルバスにて１００℃に加熱し、常圧の酸素ガスを１０ｍｌ／分の流量で三口フラスコに導入した。２０時間後に酸素供給を止め、オイルバスをはずして室温まで冷却した。得られたポリマーを粉砕し、２００ｍｌのジクロロメタンに分散し、塩酸酸性メタノールで沈殿精製した。沈殿物をろ過、減圧乾燥することで、精製ポリフェニレンスルフィド（ＰＰＳ）を得た。【００５９】
［実施例２］
５０ｍｌの三口フラスコに、ジフェニルジスルフィド（５ｇ）さらに、Ｎ，Ｎ’−ビスサリチリデンエチレンジアミンオキソバナジウム（ＶＯ（ｓａｌｅｎ））及びトリフェニルメチルテトラキス（ペンタフルオロフェニル）ボレート（Ｐｈ３Ｃ−Ｂ（Ｃ６Ｆ５）４）を、モル比で（ジフェニルジスルフィド＋テトラメチルジフェニルジスルフィド）：ＶＯ（ｓａｌｅｎ）：Ｐｈ３Ｃ−Ｂ（Ｃ６Ｆ５）４＝１００：５：１０となるように加えた。フラスコ内をスターラーチップで撹拌しながら、オイルバスにて１６０℃に加熱し、常圧の酸素ガスを１０ｍｌ／分の流量で三口フラスコに導入した。２０時間後に酸素供給を止め、オイルバスをはずして室温まで冷却した。得られたポリマーを粉砕し、２００ｍｌのジクロロメタンに分散し、塩酸酸性メタノールで沈殿精製した。沈殿物をろ過、減圧乾燥することで、精製ポリフェニレンスルフィド（ＰＰＳ）を得た。【００６０】
［実施例３］
５０ｍｌの三口フラスコに、ジフェニルジスルフィド（５ｇ）を加え、さらに、Ｎ，Ｎ’−ビスサリチリデンエチレンジアミンオキソバナジウム（ＶＯ（ｓａｌｅｎ））及びトリフェニルメチルテトラキス（ビス３，５−トリフルオロメチル）フェニルボレート（Ｐｈ３Ｃ−Ｂ（Ｃ６Ｈ３（ＣＦ３）２）４を、モル比でジフェニルジスルフィド：ＶＯ（ｓａｌｅｎ）：Ｐｈ３Ｃ−Ｂ（Ｃ６Ｈ３（ＣＦ３）２）４＝１００：５：５となるように加えた。フラスコ内をスターラーチップで撹拌しながら、オイルバスにて１００℃に加熱し、常圧の酸素ガスを１０ｍｌ／分の流量で三口フラスコに導入した。２０時間後に酸素供給を止め、オイルバスをはずして室温まで冷却した。得られたポリマーを粉砕し、２００ｍｌのジクロロメタンに分散し、塩酸酸性メタノールで沈殿精製した。沈殿物をろ過、減圧乾燥することで、精製ポリフェニレンスルフィド（ＰＰＳ）を得た。【００６１】
［実施例４］
５０ｍｌの三口フラスコに、ジフェニルジスルフィド（４．５ｇ）及び２，２’，５，５’−テトラメチルジフェニルジスルフィド（０．６３ｇ）を加え、さらに、バナジル（ＩＶ）アセチルアセトネート（ＶＯ（ａｃａｃ）２）及びトリフェニルメチルテトラキス（ペンタフルオロフェニル）ボレート（Ｐｈ３Ｃ−Ｂ（Ｃ６Ｆ５）４）を、モル比で（ジフェニルジスルフィド＋テトラメチルジフェニルジスルフィド）：ＶＯ（ａｃａｃ）２：Ｐｈ３Ｃ−Ｂ（Ｃ６Ｆ５）４＝１００：５：１０となるように加えた。フラスコ内をスターラーチップで撹拌しながら、オイルバスにて１６０℃に加熱し、常圧の酸素ガスを１０ｍｌ／分の流量で三口フラスコに導入した。２０時間後に酸素供給を止め、オイルバスをはずして室温まで冷却した。得られたポリマーを粉砕し、２００ｍｌのジクロロメタンに分散し、塩酸酸性メタノールで沈殿精製した。沈殿物をろ過、減圧乾燥することで、精製ポリフェニレンスルフィド（ＰＰＳ）を得た。【００６２】
［比較例１］
Ｐｈ３Ｃ−Ｂ（Ｃ６Ｆ５）４の代わりにトリフェニルメチルテトラフルオロボレート（Ｐｈ３Ｃ−ＢＦ４）を使用したこと以外は実施例１と同様にして、精製ポリマーを得た。精製ポリマーの収率は１７％であり、融点は見られなかった。この結果から、トリフェニルメチルテトラフルオロボレートの効果がほとんどないことが確認された。【００６３】
［比較例２］
Ｐｈ３Ｃ−Ｂ（Ｃ６Ｆ５）４の代わりに、ナトリウムテトラフェニルボレート（ＮａＢ（Ｃ６Ｈ５）４）を使用したこと以外は実施例１と同様にして、精製ポリマーを得た。精製ポリマーの収率は３％であり、融点は見られなかった。この結果から、ナトリウムテトラフェニルボレートの効果がほとんどないことが確認された。【００６４】
［比較例３］
Ｐｈ３Ｃ−Ｂ（Ｃ６Ｆ５）４の代わりに、トリフルオロメタンスルフォン酸（ＴｆＯＨ）を使用したこと以外は実施例１と同様にして、精製ＰＰＳを得た。【００６５】
【表１】
0006052630.tif 000011
【産業上の利用可能性】
【００６６】
以上説明したとおり、本発明によれば、強酸を用いることなくポリアリーレンスルフィドを製造することができる、ポリアリーレンスルフィドの新規な製造方法を提供することができる。